N 의 함유량 을 0 . 0140 ％ 이하 로 하 면 , 2 차 냉간 압연 후 의 강판 의 압연 방향 의 시효 지수 가 25 ㎫ 미만 이 되 어 , 예 를 들 면 왕관 용 으로 제공 한 경우 에 내압 강도 가 저하 함 과 함께 , 후술 하 는 고용 N 으로서 강판 강도 에 기여 하 는 N 량 이 저감 하 여 , 강판 강도 가 저하 한다 . 혹은 , 예 를 들 면 DRD 캔 용 으로 제공 한 경우 에 , DRD 캔 성형 시 에 플랜 지부 에 주름 이 발생 하 여 형상 불량 의 캔 이 된다 . 한편 , N 함유량 이 0 . 0180 ％ 초과 가 되 면 , 상기 의 시효 지수 가 55 ㎫ 초과 가 되 어 , 2 차 냉간 압연 후 의 강판 이 과잉 으로 경질 화 하 고 , 예 를 들 면 왕관 용 으로 제공 한 경우 에 , 성형 한 왕관 의 형상 이 열화 하 여 내압 강도 가 저하 한다 . 혹은 , 예 를 들 면 DRD 캔 용 으로 제공 한 경우 에 , DRD 캔 성형 시 에 플랜 지부 에 주름 이 발생 하 는 형상 불량 을 초래 한다 . 바람직 하 게 는 , N 의 함유량 은 0 . 0150 ％ 초과 0 . 0170 ％ 이하 로 한다 .